СМЕСИ С РЕГУЛИРУЕМЫМ ГЛЯНЦЕМ ИЗ МОНОВИНИЛИДЕНОВЫХ АРОМАТИЧЕСКИХ И ЭТИЛЕНОВЫХ ПОЛИМЕРОВ

3
1. Некомпатибилизированная смесь, состоящая в основном из (A) примерно от 85 до примерно 97 мас.% по отношению к массе (A) и (B) модифицированного каучуком моновинилиденового ароматического полимера, (B) примерно из от 3 до менее чем примерно 15 мас.% по отношению к массе (A) и (B) этиленового полимера, имеющего плотность в пределах от примерно 0,87 до примерно 0,98 грамма на кубический сантиметр (г/см), как измерено согласно ASTM D 792-03, метод B, и (C) необязательных неполимерных добавок и стабилизаторов.
2. Смесь по п.1, в которой этиленовый полимер выбирают из группы, состоящей из полиэтилена высокой плотности, линейного полиэтилена низкой плотности, полиэтилена низкой плотности и олефиновых блок-сополимеров.
3
3. Смесь по п.1, в которой этиленовый полимер имеет плотность, по меньшей мере, примерно 0,940 грамма на кубический сантиметр (г/см).
4. Смесь по п.1, содержащая, по меньшей мере, примерно 6 мас.% и 10 мас.% или меньше этиленового полимера по отношению к (A) и (B).
5. Смесь по п.1 в форме формованного изделия, имеющего глянец поверхности меньше, чем 60.
6. Смесь по п.1 в форме изделия, формованного с раздувом и вытяжкой.
-1
7. Способ получения смеси по п.1, включающий перемешивание в расплаве этиленового полимера и моновинилиденового ароматического полимера при скорости сдвига, по меньшей мере, примерно 200 обратных секунд (с).
8. Способ получения смеси по п.7, включающий стадию смешивания этиленового полимера и моновинилиденового ароматического полимера в секции экструзии расплава литьевой машины.
9. Улучшенный способ формования с раздувом и вытяжкой с использованием заготовки, включающий стадию получения заготовки из смеси, содержащей (A) модифицированный каучуком моновинилиденовый ароматический полимер, (B) от примерно 5 до примерно 12 мас.% по отношению к массе (A) и (B) этиленового полимера, имеющего плотность в пределах от примерно 0,87 до примерно 0,98, и (C) необязательные добавки и стабилизаторы.
10. Улучшенный способ формования с раздувом и вытяжкой по п.9, в котором заготовка представляет собой полученную литьем под давлением заготовку, полученную методом прямого прессования заготовку или экструдированный лист.